(57)【特許請求の範囲】
【請求項１】
不飽和カルボン酸および不飽和スルホン酸のうち少なくとも一方のアニオン性単量体と、非イオン性単量体とを含む単量体成分を重合して得られるアニオン性重合体またはそのアルカリ塩を含有し、
前記非イオン性単量体が下記式（１）で表されるグリコール誘導体であることを特徴とする湿紙剥離性改善剤。
【化１】
0005042885.tif 000009
（式（１）中、Ｒ1は水素原子またはメチル基を表す。Ｒ3は水素原子または炭素数１〜６の炭化水素基を表す。Ｒ2Ｏは同一または異なる炭素数２〜４のオキシアルキレン基を表す。Ｒ2Ｏの平均付加モル数を表わすｎは２〜３００の整数である。）
【請求項２】
前記アニオン性重合体が、前記アニオン性単量体を下記式（２）で表されるポリエーテル化合物にグラフト重合させてなるアニオン性グラフト重合体である、請求項１に記載の湿紙剥離性改善剤。
【化２】
0005042885.tif 000010
（式（２）中、Ｒ4、Ｒ5は、水素原子、炭素数１〜２２のアルキル基または無置換もしくは炭素数１〜１０のアルキル基で置換されたフェニル基を表し、それぞれ同じであってもよいし異なっていてもよい。Ｒ2Ｏは同一または異なる炭素数２〜４のオキシアルキレン基を表す。Ｒ2Ｏの平均付加モル数を表わすｎは２〜３００の整数である。）
【請求項３】
前記不飽和カルボン酸が、アクリル酸、マレイン酸、メタクリル酸およびイタコン酸からなる群より選ばれる少なくとも一種である、請求項１または２に記載の湿紙剥離性改善剤。
【請求項４】
前記不飽和スルホン酸が、スチレンスルホン酸、２−アクリルアミド−２−メチルプロパンスルホン酸およびイソブチレンスルホン酸からなる群より選ばれる少なくとも一種である、請求項１〜３のいずれかに記載の湿紙剥離性改善剤。
【請求項５】
前記アニオン性重合体またはそのアルカリ塩とともに、ポリオキシアルキレンアルキルアミン、ポリエチレンイミンアルコキシレートおよび有機ホスホン酸からなる群より選ばれる少なくとも一種の成分をも含む、請求項１〜４のいずれかに記載の湿紙剥離性改善剤。
【請求項６】
製紙工程のプレスパートにおいて、請求項１〜５のいずれかに記載の湿紙剥離性改善剤を湿紙が直接接触するプレスロールに適用することを特徴とするプレスロールからの湿紙の剥離性改善方法。
【発明の詳細な説明】
【技術分野】
【０００１】
本発明は、抄紙機のプレスパートにおいて用いる湿紙剥離性改善剤および湿紙が直接接触するプレスロールにおける湿紙の剥離性改善方法に関する。詳しくは、抄紙機のプレスパートにおいて、湿紙が直接接触するプレスロール（例えば、プレンロール等からなるセンターロールやトップロール）に適用することにより、該ロールからの湿紙の剥離性を改善するための湿紙剥離性改善剤および湿紙の剥離性改善方法に関する。
【背景技術】
【０００２】
一般に、製紙工程は、パルプ調成、抄造（脱水、乾燥）、必要に応じて、塗工等の工程からなり、紙料は脱水工程において湿紙となる。詳しくは、まずワイヤーパートにおいて紙料から大部分の水が除去されて湿紙が形成される。このようにして得られた湿紙は、なお多くの水を含んでおり、そのまま加熱乾燥すれば、多量の蒸気を必要として経済的に不利である。このため、ワイヤーパートで形成された湿紙は、次いでプレスパート（搾水部）に送られ、機械的なプレスにより脱水した後、ドライヤーパート（乾燥部）に送られる。
【０００３】
ところが、近年、製紙工場においては、生産性の向上を目的として抄紙速度の高速化が進められてきている。その結果、断紙が頻発したり、紙製品に傷が生じる等の問題が発生しており、これに対する適切な対策が求められている。
【０００４】
抄紙機の高速運転時にこのような断紙等のトラブルが発生するのは、抄紙機のプレスパートにおいて、湿紙が直接接触するプレスロール（例えば、プレンロール等からなるセンターロールやトップロール）を高速で回転させると、湿紙が該プレスロールに取られて剥離の遅れが生じやすくなり、その結果、オープンドロー状態にある湿紙に過剰な張力がかかることによるものと考えられている。
【０００５】
加えて、近年の白水の再利用率向上等による白水系のクローズド化、古紙配合割合の増加および抄造条件の変化（酸性抄造から中性抄造へ）に伴って、プレスパートでの汚れの付着度合いが増加してきており、この汚れ成分が前記プレスロールからの湿紙の剥離を妨げ、紙離れの悪化、ひいては断紙等のトラブルに拍車をかけている。このような前記プレスロールからの湿紙の剥離を妨げる汚れは、有機系汚れと無機系汚れに大きく分けることができる。有機系汚れには、紙由来の樹脂分、脱墨されずに抄紙工程に導かれたインキ、その他塗工用に使用されるラテックス（接着剤、バインダー）等があり、無機系汚れには、カルシウム、マグネシウム、バリウムなどの炭酸塩や硫酸塩、水酸化アルミニウム等があり、通常はこれらの汚れ成分が複合して含まれている。
【０００６】
そこで、前記プレスロールからの湿紙の剥離性を改善するために、前記プレスロールに薬剤を適用する様々な方法が提案されている。例えば、高級アルキルアミンエトキシレート、非イオン性界面活性剤およびキレート作用のある有機ホスホン酸を配合した組成物を前記プレスロールに適用する方法（特許文献１）や、特定のカチオン性ポリマーと、界面活性剤、有機ホスホン酸等とを配合した組成物を前記プレスロールに適用する方法（特許文献２）が提案されている。また、これらをさらに改良した方法として、特定のカチオン性ポリマーもしくは両性ポリマーと非イオン性界面活性剤等とを配合した組成物を前記プレスロールに適用する方法（特許文献３）も提案されている。
【０００７】
しかしながら、特許文献１〜３の方法では、ある程度の紙離れ性の改善は認められるものの、その効果は必ずしも充分とはいえず、湿紙が直接接触するプレスロールからの湿紙の剥離性をさらに効率よく改善する方法の開発が求められている。
【０００８】
【特許文献１】特開平７−２７９０８１号公報
【特許文献２】特開２０００−９６４８８号公報
【特許文献３】特開２００７−１９７８８５号公報
【発明の開示】
【発明が解決しようとする課題】
【０００９】
本発明の課題は、抄紙機のプレスパートにおいて湿紙が直接接触するプレスロールからの湿紙の剥離性を向上させるための湿紙剥離性改善剤およびこれを用いた湿紙の剥離性改善方法を提供することである。
【課題を解決するための手段】
【００１０】
本発明者らは、上記課題を解決すべく鋭意研究を重ねた結果、不飽和カルボン酸および不飽和スルホン酸のうち少なくとも一方のアニオン性単量体を含む単量体成分を重合して得られるアニオン性重合体またはそのアルカリ塩を必須成分として含む湿紙剥離性改善剤を、抄紙機のプレスパートにおける前記プレスロールの表面に付着させることにより、前記プレスロールからの湿紙の剥離性を著しく改善できることを見出し、この知見に基いて本発明を完成するに至った。
【００１１】
すなわち、本発明は以下の構成からなる。
（１）不飽和カルボン酸および不飽和スルホン酸のうち少なくとも一方のアニオン性単量体を含む単量体成分を重合して得られるアニオン性重合体またはそのアルカリ塩を含有することを特徴とする湿紙剥離性改善剤。
（２）前記単量体成分が非イオン性単量体をも含有する、前記（１）に記載の湿紙剥離性改善剤。
（３）前記非イオン性単量体が下記式（１）で表されるグリコール誘導体である、前記（２）に記載の湿紙剥離性改善剤。
【化３】
0005042885.tif 000002
（式（１）中、Ｒ1は水素原子またはメチル基を表す。Ｒ3は水素原子または炭素数１〜６の炭化水素基を表す。Ｒ2Ｏは同一または異なる炭素数２〜４のオキシアルキレン基を表す。Ｒ2Ｏの平均付加モル数を表わすｎは２〜３００の整数である。）
（４）前記アニオン性重合体が、前記アニオン性単量体を下記式（２）で表されるポリエーテル化合物にグラフト重合させてなるアニオン性グラフト重合体である、前記（１）に記載の湿紙剥離性改善剤。
【化４】
0005042885.tif 000003
（式（２）中、Ｒ4、Ｒ5は、水素原子、炭素数１〜２２のアルキル基または無置換もしくは炭素数１〜１０のアルキル基で置換されたフェニル基を表し、それぞれ同じであってもよいし異なっていてもよい。Ｒ2Ｏは同一または異なる炭素数２〜４のオキシアルキレン基を表す。Ｒ2Ｏの平均付加モル数を表わすｎは２〜３００の整数である。）
（５）前記不飽和カルボン酸が、アクリル酸、マレイン酸、メタクリル酸およびイタコン酸からなる群より選ばれる少なくとも一種である、前記（１）〜（４）のいずれかに記載の湿紙剥離性改善剤。
（６）前記不飽和スルホン酸が、スチレンスルホン酸、２−アクリルアミド−２−メチルプロパンスルホン酸およびイソブチレンスルホン酸からなる群より選ばれる少なくとも一種である、前記（１）〜（５）のいずれかに記載の湿紙剥離性改善剤。
（７）前記アニオン性重合体またはそのアルカリ塩とともに、ポリオキシアルキレンアルキルアミン、ポリエチレンイミンアルコキシレートおよび有機ホスホン酸からなる群より選ばれる少なくとも一種の成分をも含む、前記（１）〜（６）のいずれかに記載の湿紙剥離性改善剤。
【００１２】
（８）製紙工程のプレスパートにおいて、前記（１）〜（７）のいずれかに記載の湿紙剥離性改善剤を湿紙が直接接触するプレスロールに適用することを特徴とするプレスロールからの湿紙の剥離性改善方法。
【発明の効果】
【００１３】
本発明によれば、抄紙機のプレスパートにおいて湿紙が直接接触するプレスロールからの湿紙の剥離性を大幅に改善することができ、これにより、抄紙機を高速運転したときに起きやすい断紙等のトラブルを著しく減少させるという効果が得られる。
【発明を実施するための最良の形態】
【００１４】
以下、本発明の湿紙剥離性改善剤およびこれを用いた湿紙の剥離性改善方法について詳細に説明する。
本発明の湿紙剥離性改善剤は、アニオン性単量体を含む単量体成分を重合して得られるアニオン性重合体またはそのアルカリ塩を必須成分として含有する水性混合物である。
【００１５】
前記アニオン性重合体を構成する単量体成分において必須とするアニオン性単量体は、不飽和カルボン酸および不飽和スルホン酸のうち少なくとも一方であればよい。アニオン性重合体のアルカリ塩を構成するアルカリ金属としては、例えば、ナトリウム、カリウム、リチウム等が挙げられ、これらの中でも、価格の面からはナトリウムが好ましい。
【００１６】
前記不飽和カルボン酸としては、例えば、アクリル酸、マレイン酸、メタクリル酸、イタコン酸、クロトン酸、２−アクリルアミド−２−メチルプロパンカルボン酸、フマル酸、ムコン酸およびシトラコン酸等が挙げられる。これらの中でも、アクリル酸、マレイン酸、メタクリル酸およびイタコン酸が好ましく、さらに好ましくはアクリル酸がよい。これら不飽和カルボン酸は１種のみであってもよいし、２種以上であってもよい。
【００１７】
前記不飽和スルホン酸としては、例えば、スチレンスルホン酸、２−アクリルアミド−２−メチルプロパンスルホン酸、イソブチレンスルホン酸、ビニルスルホン酸、アリルスルホン酸、メタリルスルホン酸、２−ヒドロキシ−３−アリルオキシ−１−プロパンスルホン酸、２−ヒドロキシ−３−メタリルオキシ−１−プロパンスルホン酸、イソプレンスルホン酸等が挙げられる。これらの中でも、スチレンスルホン酸、２−アクリルアミド−２−メチルプロパンスルホン酸、イソブチレンスルホン酸が好ましい。これら不飽和スルホン酸は１種のみであってもよいし、２種以上であってもよい。
【００１８】
前記アニオン性重合体を構成する単量体成分は、非イオン性単量体をも含有することができる。この場合、前記アニオン性重合体はアニオン性／非イオン性共重合体となる。
前記非イオン性単量体としては、下記式（１）で表されるグリコール誘導体が、共重合体に充分な水溶性を付与することができる点で好ましい。
【化５】
0005042885.tif 000004
（式（１）中、Ｒ1は水素原子またはメチル基を表す。Ｒ3は水素原子または炭素数１〜６の炭化水素基を表す。Ｒ2Ｏは同一または異なる炭素数２〜４のオキシアルキレン基を表す。Ｒ2Ｏの平均付加モル数を表わすｎは２〜３００の整数である。）
前記式（１）で表されるグリコール誘導体の具体例としては、例えば、メトキシポリエチレングリコールモノメタクリレート、メトキシポリエチレングリコールモノアクリレート、ヘキシルオキシモノメタクリレート、ポリエチレングリコールモノアクリレート等が挙げられる。
【００１９】
前記非イオン性単量体としては、前記式（１）で表されるグリコール誘導体のほか、例えば、マレイン酸アルキルエステル、（メタ）アクリル酸アルキルエステル、（メタ）アクリルアミド、スチレン、α−メチルスチレン、イソプレン、イソブチレン、プロピレン、脂肪酸のビニルエステル等を用いることもできる。ここで、マレイン酸アルキルエステルおよび（メタ）アクリル酸アルキルエステルとしては、炭素数１〜４のアルキルエステルであることが好ましく、脂肪酸のビニルエステルとしては、炭素数１〜４の脂肪酸のエステルであることが好ましい。前記非イオン性単量体は、１種のみであってもよいし、２種以上であってもよい。
【００２０】
前記単量体成分が前記非イオン性単量体をも含む場合、単量体成分における前記アニオン性単量体と前記非イオン性単量体との含有割合は、アニオン性単量体：非イオン性単量体（モル比）＝１００：０〜１０：９０であることが好ましい。
【００２１】
前記単量体成分を重合させる際の重合方法は、特に制限されるものではなく、例えば溶液重合や乳化重合など従来公知の重合方法を採用することができる。なお、例えばポリアクリル酸やポリマレイン酸等のように重合体が市販品として容易に入手可能な場合には、市販の重合体を使用できることは勿論である。
【００２２】
前記アニオン性重合体は、前記アニオン性単量体を下記式（２）で表されるポリエーテル化合物にグラフト重合させてなるアニオン性グラフト重合体であってもよい。前記アニオン性重合体がこのようなアニオン性グラフト重合体である場合は、少量の添加で高い湿紙剥離性改善効果を得ることができる。
【化６】
0005042885.tif 000005
（式（２）中、Ｒ4、Ｒ5は、水素原子、炭素数１〜２２のアルキル基または無置換もしくは炭素数１〜１０のアルキル基で置換されたフェニル基を表し、それぞれ同じであってもよいし異なっていてもよい。Ｒ2Ｏは同一または異なる炭素数２〜４のオキシアルキレン基を表す。Ｒ2Ｏの平均付加モル数を表わすｎは２〜３００の整数である。）
【００２３】
前記式（２）で表されるポリエーテル化合物の具体例としては、例えば、フェノキシポリエチレングリコール、メトキシポリエチレングリコール等が挙げられる。これらポリエーテル化合物は１種のみであってもよいし２種以上であってもよい。
前記ポリエーテル化合物に前記アニオン性単量体をグラフト重合させる際の重合方法は、特に制限されるものではなく、例えば、ｔ−ブチルパーオキシベンゾエートなどの重合開始剤存在下にグラフト重合させる方法（例えば、特開２００７−２４６９１６号公報で開示された方法等）により得ることができる。
前記アニオン性グラフト重合体の具体例としては、例えば、フェノキシポリエチレングリコールへのアクリル酸のグラフト共重合物、メトキシポリエチレングリコールへのアクリル酸・マレイン酸のグラフト共重合物、メトキシポリエチレングリコールへのメタクリル酸のグラフト共重合物等が挙げられる。
【００２４】
以上のように、本発明にかかるアニオン性重合体またはそのアルカリ塩は、前記アニオン性単量体を単量体成分として重合させたものであればよく、該アニオン性単量体のホモポリマーであってもよいし、前記アニオン性／非イオン性共重合体であってもよいし、前記アニオン性グラフト重合体であってもよい。なお、本発明の湿紙剥離性改善剤がこれらの複数を必須成分として含有するものであってもよいことは言うまでもない。
【００２５】
前記アニオン性重合体またはそのアルカリ塩の数平均分子量は、５００〜１５００００であることが好ましく、より好ましくは１０００〜２００００であるのがよい。数平均分子量が５００未満であると、充分な湿紙剥離性改善効果が得られなくなる恐れがあり、一方、数平均分子量が１５００００を超えると、該重合体が粘着性を有するようになり、逆に湿紙剥離性が低下する恐れがある。
【００２６】
本発明の湿紙剥離性改善剤は、前記アニオン性重合体またはそのアルカリ塩とともに、ポリオキシアルキレンアルキルアミン、ポリエチレンイミンアルコキシレートおよび有機ホスホン酸からなる群より選ばれる少なくとも一種の成分（以下、「成分Ｘ」と称することもある）をも含有することが好ましい。これにより、プレスロールからの湿紙の剥離性を向上させることができるだけでなく、プレスロール表面の汚れを著しく低減させることが可能になる。
【００２７】
前記ポリオキシアルキレンアルキルアミンとしては、例えば、下記一般式（３）で表されるものが好ましく挙げられる。
【化７】
0005042885.tif 000006
（式（３）中、Ｒ6は炭素数８〜２２のアルキル基またはアルケニル基を表す。Ｒ2Ｏは同一または異なる炭素数２〜４のオキシアルキレン基を表す。Ｒ2Ｏの平均付加モル数を表わすｎおよびｍはその合計（ｎ＋ｍ）が２〜５０となる整数である。）
【００２８】
前記式（３）において、Ｒ2Ｏで表されるオキシアルキレン基は、炭素数２〜４のオキシアルキレン基（オキシエチレン基、オキシプロピレン基およびオキシブチレン基）の中でも、オキシエチレン基であることが好ましい。また、その付加モル数は、平均付加モル数を表わすｎおよびｍの合計（ｎ＋ｍ）が１０〜２５モルの範囲であることが好適である。なお、前記オキシアルキレン基は、１種のみであってもよいし２種以上であってもよいが、２種以上のアルキレンオキサイドを併用する場合、ブロックまたはランダムのいずれの重合形態であってもよい。
【００２９】
前記ポリオキシアルキレンアルキルアミンは、例えば、炭素数８〜２２の飽和または不飽和脂肪族アルキルアミンにアルキレンオキサイドを付加モル数が２〜５０モルとなるように付加させることによって得ることができる。ここで、前記脂肪族アルキルアミンとしては、例えば、オクチルアミン、デシルアミン、ラウリルアミン、ミリスチルアミン、パルミチルアミン、ステアリルアミン、オレイルアミン、ベヘニルアミン等の１種または２種以上が挙げられ、これらの中でも、ラウリルアミン、ミリスチルアミン、パルミチルアミン、ステアリルアミン、オレイルアミンが特に好ましく用いられる。
【００３０】
前記ポリエチレンイミンアルコキシレートは、ポリエチレンイミン中のアミノ基にアルキレンオキサイドを特定のモル数で付加することにより得られる化合物である。ここで、前記ポリエチレンイミンは、直鎖状あるいは分岐状のいずれのものであってもよく、その数平均分子量は好ましくは１００〜１０００００、より好ましくは３００〜１００００であるのがよい。また、前記ポリエチレンイミンのアミノ基に付加させるアルキレンオキサイドとしては、例えば、エチレンオキサイド、プロピレンオキサイドが好ましく、特にエチレンオキサイドがより好ましい。付加させるアルキレンオキサイドは、１種のみであってもよいし２種以上であってもよいが、２種以上を併用する場合は、エチレンオキサイドがアルキレンオキサイド総量に対して６０重量％以上であるのが好ましい。なお、２種以上のアルキレンオキサイドを併用する場合、ブロックまたはランダムのいずれの重合形態であってもよい。
【００３１】
このようなポリエチレンイミンアルコキシレートは、公知の方法（例えば特開２００３−１９３３８５号公報に開示された方法）により合成することができる。前記ポリエチレンイミンアルコキシレート中に占めるオキシアルキレン基の割合は、３０〜９８重量％であることが好ましく、５０〜９６重量％であることがより好ましい。
【００３２】
前記有機ホスホン酸としては、例えば、１−ヒドロキシエチリデン−１，１−ジホスホン酸、１−ヒドロキシプロパン−１，１−ジホスホン酸、１−アミノプロパン−１，１−ジホスホン酸、アミノトリメチレンホスホン酸、ヘキサメチレンジアミンテトラ（メチレンホスホン酸）、エチレンジアミンテトラ（メチレンホスホン酸）、ジエチレントリアミンペンタ（メチレンホスホン酸）等が挙げられる。これらの中でも、１−ヒドロキシエチリデン−１，１−ジホスホン酸が好ましい。
【００３３】
本発明の湿紙剥離性改善剤において前記成分Ｘをも含有する場合、必須成分である前記アニオン性重合体またはその塩と該成分Ｘとの含有割合は、用いる成分Ｘの種類等に応じて適宜設定すればよい。例えば、成分Ｘが前記ポリオキシアルキレンアルキルアミンまたは前記ポリエチレンイミンアルコキシレートである場合には、アニオン性重合体またはその塩：成分Ｘ（重量比）が１００：０〜１０：９０であることが好ましく、より好ましくは１００：０〜２０：８０であるのがよい。他方、成分Ｘが前記有機ホスホン酸である場合には、アニオン性重合体またはその塩：成分Ｘ（重量比）が１００：０〜３０：７０であることが好ましく、より好ましくは１００：０〜５０：５０であるのがよい。
【００３４】
本発明の湿紙剥離性改善剤は、必要に応じて、前記アニオン性重合体またはその塩や前記成分Ｘを溶解させうる溶媒を含有していてもよい。溶媒としては、通常、水が好ましく用いられ、これに必要に応じて有機溶媒を添加することもできる。溶媒を含有させる場合、湿紙剥離性改善剤中の有効成分（前記アニオン性重合体またはその塩と前記成分Ｘ）の濃度は、特に限定されないが、輸送コスト面および剤の粘度など取扱いやすさを考慮すると、アニオン性重合体またはその塩と成分Ｘの合計濃度は、１〜５０重量％が好適である。
【００３５】
本発明の湿紙剥離性改善剤は、必要に応じて、前記アニオン性重合体またはその塩や前記成分Ｘのほかに、各種界面活性剤（ポリオキシアルキレンアルキルアミンを除く）、各種両性ポリマー、消泡剤、防腐剤、殺菌剤、防錆剤、増粘剤、保湿剤（例えば、グリセリン、ポリエチレングリコール等）、無機酸（例えば、塩酸、硝酸等）、有機酸（例えば、クエン酸、リンゴ酸、酢酸等）、キレート剤（例えば、ＥＤＴＡ、ＤＴＰＡ等）、アルカリ（水酸化ナトリウム等）、酵素剤（α−アミラーゼ、リパーゼ、セルラーゼ等）などの添加剤を、本発明の効果を損なわない範囲で含有させることもできる。
【００３６】
本発明のプレスロールからの湿紙の剥離性改善方法は、製紙工程のプレスパートにおいて、前述した本発明の湿紙剥離性改善剤を湿紙が直接接触するプレスロールに適用するものである。ここで、「適用する」とは、前記プレスロール表面に湿紙剥離性改善剤を付着させることを意味するものであり、詳しくは、湿紙剥離性改善剤を前記プレスロール表面に、例えば注いだり、噴霧したり、散布したり、塗布したりすることによって、付着させるものである。具体的には、例えば、前記プレスロール表面や前記プレスロールに設けられたドクターブレードに誘導されるシャワー水系に湿紙剥離性改善剤を添加するなどの手段によって実施される。また、「プレスロール」とは、一般には、プレスパートにおいて湿紙の搾水に関与するあらゆるロール（例えば、プレンロール、サクションロール、溝付ロールなどの各種ロール）を意味するものであるが、それらのうち、本発明の適用対象（すなわち、湿紙剥離性を改善しようとするプレスロール）となるのは、湿紙が直接接触するプレスロールである。湿紙が直接接触するプレスロールとしては、例えば、表面が平滑なプレンロールが適している。
【００３７】
以下、本発明の湿紙の剥離性改善方法の一実施形態について図面に基づいて説明する。
図１は、抄紙機におけるプレスパートのロール構成の一例として、トランスファーツインバープレスのロール構成を示した概略図であり、図２は、図１に示すロール構成における要部（湿紙が直接接触するプレスロール（下記実施形態においては、プレンロール１１およびプレンロール１２）ならびにその周辺）を拡大して示す概略図である。
【００３８】
図１および図２に示されるプレスパートのロール構成において、ピックアップロール１、サクションロール２および溝付ロール３等には、これらロールの外側を走行するようにピックアップフェルト４が張設されており、同様に、溝付ロール５等には第一プレスフェルト６が、溝付ロール７等には第三プレスフェルト８が、溝付ロール９等には第四プレスフェルト１０が、それぞれ張設されている。
前記サクションロール２（トップロール）と前記溝付ロール５（ボトムロール）とは互いに近接して（具体的には、ロール間に湿紙を通過させた際に適度に搾水される程度の間隔で）配されており、この両ロールが第一プレス部を構成する。前記溝付ロール３および前記溝付ロール７は、各々、プレンロール１１（センターロール）と近接して（具体的には、ロール間に湿紙を通過させた際に適度に搾水される程度の間隔で）配されており、溝付ロール３（ボトムロール）とプレンロール１１（トップロール／センターロール）とが第二プレス部を構成し、溝付ロール７（トップロール）とプレンロール１１（ボトムロール／センターロール）とが第三プレス部を構成する。さらに、同様に、前記溝付ロール９（ボトムロール）と、該ロールに近接して配されたプレンロール１２（トップロール）とが第四プレス部を構成している。なお、前記サクションロールは、湿紙１３から搾られた水分を吸引するための吸引装置（不図示）を備えており、前記溝付ロールは、搾水された排水を排出するための細い溝がロール表面に多数設けられている（不図示）。また、第三プレス部のプレンロール１１と第四プレス部のプレンロール１２との間には、湿紙の走行方向を変えるためのペーパーロール１４が設けられている。
【００３９】
また、前記プレンロール１１および前記プレンロール１２の近傍には、図２に示すように、これらプレンロールの表面に付着した微細物や滓等の汚れを掻きとってロール表面を清浄に保つためのドクターブレード１５が、それぞれプレンロールに接するように設けられている。さらに、前記プレンロール１１、１２およびドクターブレード１５の近傍（具体的には、ロールの回転方向においてドクターブレード１５よりも上流側）には、ドクターブレード１５で掻きとった汚れを洗い流すとともにプレンロールの表面に湿紙剥離性改善剤を注ぐための滴下装置（不図示）を備えたシャワーパイプ１６が設けられている。なお、ドクターブレード１５およびシャワーパイプ１６の数は、図２においては、プレンロール１１にはそれぞれ２個、プレンロール１２にはそれぞれ１個となっているが、これに限定されるものではなく、ロールの大きさ等に応じて適宜設定すればよい。
【００４０】
このようなロール構成において、前述した各ロールはそれぞれ図に矢印で示す向きに回転しており、ワイヤーパート（不図示）からプレスパートに送られてきた湿紙１３は、まずピックアップロール１上にてピックアップフェルト４に重ねられた後、図１に示すように、前記第一プレス部、前記第二プレス部、前記第三プレス部および前記第四プレス部を順に通過するように送られることで搾水され、ドライヤーパート（不図示）に送られる。このとき、湿紙１３は、プレンロール１１からペーパーロール１４までの間でオープンドロー状態となる。
【００４１】
このようなロール構成を有するプレスパートにおいて、本発明の湿紙剥離性改善剤は、薬液タンク（不図示）から定量ポンプ（不図示）によって送液され、各ドクターブレード１５に注ぐ温水を送液するためのシャワー水配管（不図示）に注入（圧入）されることで、希釈された薬液に調製される。このように温水で希釈された湿紙剥離性改善剤の薬液は、シャワーパイプ１６を通じて噴霧装置（不図示）から、ロールの回転に対して各ドクターブレード１５よりも上流側に位置するプレンロール表面に吹き付けられる。そして、吹き付けられた薬液は、各ドクターブレード１５によってプレンロール１１、１２の表面全域に均一に引き伸ばされる。このように、プレンロール１１、１２表面の広範囲にわたって本発明の湿紙剥離性改善剤を適用することによって、より効率よく剥離性改善効果を向上させることができる。また、薬液をプレンロール１１、１２の表面に直接吹き付ける際の水流によって、湿紙の剥離を阻害する要因となるロール表面における汚れの堆積を抑制することができる。なお、湿紙剥離性改善剤の薬液は、プレンロール１１、１２の表面に吹き付けるとともに、もしくはこれに代えて、ドクターブレード１５に直接吹き付けるようにしてもよい。また、ドクターブレード１５を備えていないプレンロールの場合には、薬液が該ロール全体に均一に適用されるように吹き付けるようにすればよい。
【００４２】
前記湿紙剥離性改善剤は、シャワー水配管に注入してプレンロール１１、１２やドクターブレード１５に吹き付ける時点において、前記アニオン性重合体またはその塩と前記成分Ｘとの合計濃度（固形分）が０．０１〜１重量％の薬液となるように、シャワー水量と湿紙剥離性改善剤における前記各成分の含有量（固形分）を考慮して、希釈されることが好ましい。また、湿紙剥離性改善剤の薬液をプレンロール１１、１２やドクターブレード１５に吹き付ける際の使用量（噴霧量）は、装置の寸法、紙匹の駆動速度等に応じて適宜設定されるものであり、特に限定されないが、通常、噴霧する薬液中の湿紙剥離性改善剤量が固形分として０．０３〜１５ｇ／分・ｍ、好ましくは０．３〜８ｇ／分・ｍとなるように設定するのがよい。なお、湿紙剥離性改善剤は、連続的に吹き付けられるように温水中に注入するのが好ましいが、本発明の効果を損なわない程度であれば間歇的に温水中に注入するようにしてもよい。
【００４３】
上記実施形態では、湿紙剥離性改善剤を抄紙機におけるプレスパートの前記プレスロール（前記プレンロール１１、１２）の表面に適用する手段として、シャワーパイプを用いた形態について説明したが、本発明の湿紙の剥離性改善方法において採用しうる前記適用手段は、湿紙が直接接するプレスロール（前記プレンロール１１、１２）に湿紙剥離性改善剤を付着させることができる手段であれば、特に限定はされない。
なお、本発明の湿紙の剥離性改善方法においては、本発明の効果を損なわない範囲において、前述した本発明の湿紙剥離性改善剤の適用と同時に、同じプレスパートにて、各種フェルト洗浄剤、ピッチコントロール剤、スケールコントロール剤等の別の薬剤を使用することもできる。
【実施例】
【００４４】
以下、実施例を挙げて本発明を詳細に説明するが、本発明は以下の実施例のみに限定されるものではない。
［湿紙剥離性改善剤］
（実施例１）
ポリアクリル酸（数平均分子量：２０００）１０重量部（固形分）を水９０重量部に溶解して、湿紙剥離性改善剤を得た。
【００４５】
（実施例２）
ポリアクリル酸（数平均分子量：４０００）１０重量部（固形分）を水９０重量部に溶解して、湿紙剥離性改善剤を得た。
【００４６】
（実施例３）
ポリアクリル酸ナトリウム（数平均分子量：１５００）１０重量部（固形分）を水９０重量部に溶解して、湿紙剥離性改善剤を得た。
【００４７】
（実施例４）
ポリアクリル酸ナトリウム（数平均分子量：８０００）１０重量部（固形分）を水９０重量部に溶解して、湿紙剥離性改善剤を得た。
【００４８】
（実施例５）
ポリアクリル酸ナトリウム（数平均分子量：１０００００）１０重量部（固形分）を水９０重量部に溶解して、湿紙剥離性改善剤を得た。
【００４９】
（実施例６）
ポリアクリル酸（数平均分子量：２０００）１０重量部（固形分）、ポリオキシエチレンステアリルアミン（エチレンオキサイド付加モル数：２０）２０重量部（固形分）および１−ヒドロキシエチリデン−１，１−ジホスホン酸３重量部（固形分）を、水６７重量部に溶解して、湿紙剥離性改善剤を得た。
【００５０】
（実施例７）
ポリアクリル酸（数平均分子量：２０００）１０重量部（固形分）、ポリエチレンイミンエトキシレート（ポリエチレンイミンの数平均分子量：６００、分子中に占めるオキシエチレン基の割合：７８重量％）１０重量部（固形分）および１−ヒドロキシエチリデン−１，１−ジホスホン酸３重量部（固形分）を、水７７重量部に溶解して、湿紙剥離性改善剤を得た。
【００５１】
（実施例８）
ポリアクリル酸ナトリウム（数平均分子量：１５００）１０重量部（固形分）、ポリオキシエチレンステアリルアミン（エチレンオキサイド付加モル数：２０）２０重量部（固形分）および１−ヒドロキシエチリデン−１，１−ジホスホン酸３重量部（固形分）を、水６７重量部に溶解して、湿紙剥離性改善剤を得た。
【００５２】
（実施例９）
ポリアクリル酸（数平均分子量：１５００）１０重量部（固形分）、ポリエチレンイミンエトキシレート（ポリエチレンイミンの数平均分子量：６００、分子中に占めるオキシエチレン基の割合：７８重量％）１０重量部（固形分）および１−ヒドロキシエチリデン−１，１−ジホスホン酸３重量部（固形分）を、水７７重量部に溶解して、湿紙剥離性改善剤を得た。
【００５３】
（実施例１０）
ポリマレイン酸（数平均分子量：５０００）１０重量部（固形分）を水９０重量部に溶解して、湿紙剥離性改善剤を得た。
【００５４】
（実施例１１）
アクリル酸とマレイン酸とからなる単量体成分（アクリル酸：マレイン酸＝５０：５０（重量比））を重合してなる共重合物（数平均分子量：５０００）１０重量部（固形分）を、水９０重量部に溶解して、湿紙剥離性改善剤を得た。
【００５５】
（実施例１２）
ポリスチレンスルホン酸（数平均分子量：５０００）１０重量部（固形分）を水９０重量部に溶解して、湿紙剥離性改善剤を得た。
【００５６】
（実施例１３）
メトキシポリエチレングリコールモノメタクリレート（エチレンオキサイド付加モル数：９）とメタクリル酸ナトリウムとからなる単量体成分（メトキシポリエチレングリコールモノメタクリレート：メタクリル酸ナトリウム＝７０：３０（モル比））を重合してなる共重合物（数平均分子量：１５０００）１０重量部（固形分）を、水９０重量部に溶解して、湿紙剥離性改善剤を得た。
【００５７】
（実施例１４）
メトキシポリエチレングリコールモノメタクリレート（エチレンオキサイド付加モル数：９）とメタクリル酸ナトリウムとからなる単量体成分（メトキシポリエチレングリコールモノメタクリレート：メタクリル酸ナトリウム＝７０：３０（モル比））を重合してなる共重合物（数平均分子量：５０００）１０重量部（固形分）を、水９０重量部に溶解して、湿紙剥離性改善剤を得た。
【００５８】
（実施例１５）
マレイン酸とイソプレンとからなる単量体成分（マレイン酸：イソプレン＝７０：３０（モル比））を重合してなる共重合物（数平均分子量：１２０００）１０重量部（固形分）を、水９０重量部に溶解して、湿紙剥離性改善剤を得た。
【００５９】
（実施例１６）
フェノールにエチレンオキサイドを平均１９モル付加させて得られたフェノキシポリエチレングリコール１００重量部、マレイン酸４０重量部およびｐ−トルエンスルホン酸５重量部からなる混合物を、窒素雰囲気下にて１２５℃まで加温して溶解させた。この混合物を約１２５℃に保ちながら、アクリル酸４０重量部とｔ−ブチルパーオキシベンゾエート５重量部とを別々に１時間かけて滴下し、その後、同温度で１時間攪拌を続けて、アニオン性グラフト重合体を得た。このアニオン性グラフト重合体の数平均分子量は、約７５００であった（ＧＰＣ法）。このアニオン性グラフト重合体に、固形分濃度１０重量％となる量の水を添加して、湿紙剥離改善剤を得た。
【００６０】
（比較例１）
ポリエチレンイミンエトキシレート（ポリエチレンイミンの数平均分子量：６００、分子中に占めるオキシエチレン基の割合：７８重量％）１０重量部（固形分）を、水９０重量部に溶解して、比較用薬剤を得た。
【００６１】
（比較例２）
ポリオキシエチレンステアリルアミン（エチレンオキサイド付加モル数：１０）２０重量部（固形分）を、水８０重量部に溶解して、比較用薬剤を得た。
【００６２】
（比較例３）
ポリオキシエチレンステアリルアミン（エチレンオキサイド付加モル数：２０）２０重量部（固形分）を、水８０重量部に溶解して、比較用薬剤を得た。
【００６３】
（比較例４）
ポリオキシエチレンステアリルアミン（エチレンオキサイド付加モル数：３０）２０重量部（固形分）を、水８０重量部に溶解して、比較用薬剤を得た。
【００６４】
（比較例５）
１−ヒドロキシエチリデン−１，１−ジホスホン酸３重量部（固形分）を水９７重量部に溶解して、比較用薬剤を得た。
【００６５】
（比較例６）
トリデシルアルコールエトキシレート（エチレンオキサイド付加モル数：２０）２０重量部（固形分）を、水８０重量部に溶解して、比較用薬剤を得た。
【００６６】
（比較例７）
トリデシルアルコールエトキシレート（エチレンオキサイド付加モル数：４０）２０重量部（固形分）を、水８０重量部に溶解して、比較用薬剤を得た。
【００６７】
（比較例８）
ステアリルアルコールエトキシレート（エチレンオキサイド付加モル数：３０）２０重量部（固形分）を、水８０重量部に溶解して、比較用薬剤を得た。
【００６８】
（比較例９）
ステアリルアルコールエトキシレート（エチレンオキサイド付加モル数：６０）２０重量部（固形分）を、水８０重量部に溶解して、比較用薬剤を得た。
【００６９】
（比較例１０）
オレイルアルコールエトキシレート（エチレンオキサイド付加モル数：３０）２０重量部（固形分）を、水８０重量部に溶解して、比較用薬剤を得た。
【００７０】
（比較例１１）
ポリグリセリンステアリン酸エステル（グリセリン付加モル数：１０）２０重量部（固形分）を、水８０重量部に溶解して、比較用薬剤を得た。
【００７１】
（比較例１２）
ポリプロピレングリコール（数平均分子量：１７５０）のエチレンオキサイド付加物（総分子中のエチレンオキサイド：４０％）２０重量部（固形分）を、水８０重量部に溶解して、比較用薬剤を得た。
【００７２】
（比較例１３）
塩化ベンジルジメチルラウリルアンモニウム２０重量部（固形分）を水８０重量部に溶解して、比較用薬剤を得た。
【００７３】
（比較例１４）
塩化ベンジルビス（２−ヒドロキシエチル）オレイルアンモニウム２０重量部（固形分）を水８０重量部に溶解して、比較用薬剤を得た。
【００７４】
（比較例１５）
ポリオキシエチレンラウリルエーテル硫酸エステルナトリウム（エチレンオキサイド付加モル数：１０）２０重量部（固形分）を、水８０重量部に溶解して、比較用薬剤を得た。
【００７５】
（比較例１６）
ポリエチレングリコール（数平均分子量：４０００）２０重量部（固形分）を、水８０重量部に溶解して、比較用薬剤を得た。
【００７６】
（比較例１７）
ポリエチレングリコール（数平均分子量：２００００）２０重量部（固形分）を、水８０重量部に溶解して、比較用薬剤を得た。
【００７７】
（比較例１８）
ジメチルアミン／エピクロロヒドリン重縮合物（数平均分子量：２４００００）１０重量部（固形分）を、水９０重量部に溶解して、比較用薬剤を得た。
【００７８】
（比較例１９）
ポリメタクリル酸２−（Ｎ，Ｎ−ジメチルアミノ）エチルベンジルクロリド塩（数平均分子量：１００００）１０重量部（固形分）を、水９０重量部に溶解して、比較用薬剤を得た。
【００７９】
（比較例２０）
メタクリル酸２−（Ｎ，Ｎ−ジメチルアミノ）エチルベンジルクロリド塩／メタクリル酸／ポリエチレングリコールモノメタクリレート（エチレンオキサイド付加モル数：１０）が５／２／３（重量比）からなる単量体成分を重合してなる共重合物（数平均分子量：１００００）１０重量部（固形分）を、水９０重量部に溶解して、比較用薬剤を得た。
【００８０】
（比較例２１）
ポリプロピレングリコール（数平均分子量：１７５０）のエチレンオキサイド付加物（総分子中のエチレンオキサイド：４０％）２０重量部（固形分）、メタクリル酸２−（Ｎ，Ｎ−ジメチルアミノ）エチルベンジルクロリド塩／メタクリル酸／ポリエチレングリコールモノメタクリレート（エチレンオキサイド付加モル数：１０）の５／２／３（重量比）からなる単量体成分を重合してなる共重合物（数平均分子量：１００００）１０重量部（固形分）を、水７０重量部に溶解して、比較用薬剤を得た。
【００８１】
［湿紙剥離試験］
上記実施例で得た本発明の湿紙剥離性改善剤および上記比較例で得た比較用薬剤の性能を評価するために、湿紙が直接接触するプレスロールで汎用されているセラミック溶射板を用いて下記（１）〜（４）の手順で湿紙の剥離試験を実施した。そして、下記方法で湿紙剥離性および汚れ付着性をそれぞれ評価した。なお、下記湿紙剥離試験には、図３に示す剥離性試験機を用いた。
【００８２】
（１）某社製紙工場の新聞抄紙機のインレットから採取されたパルプ原料を用い、日本工業規格ＪＩＳ−Ｐ−８２２２で規定された抄紙方法に従い、半径８ｃｍの円形ワイヤー上で抄紙して、湿紙サンプル（坪量：１００ｇ／ｍ2）３０を調製した。
（２）湿紙剥離性改善剤または比較用薬剤を水で１０００ｐｐｍ（薬剤有姿）の濃度に希釈した薬液５ｍＬを、幅５ｃｍ×長さ１０ｃｍのセラミック溶射板３１の上面の全面に均一に塗布した。
（３）湿紙サンプル３０をセラミック溶射板３１の上面に貼り付けた後、１００ｋｇｆ／ｃｍ2で１分間プレスした。これにより、湿紙サンプル３０中の水分率は約５５％となった。
（４）湿紙サンプル３０の片端に釣り糸３２を取り付け、定置ロール３３を介して、釣り糸のもう一方の片端にフォースゲージ３４を取り付けた。そして、フォースゲージ３４およびセラミック溶射板３１を、それぞれ逆の方向へ１０ｃｍ／分の一定速度で引っ張り、湿紙３０を剥離させる釣り糸３２が常に鉛直方向を維持できるように（セラミック溶射板３１に対して９０°の角度を保つように）して、湿紙サンプル３０をセラミック溶射板３１から剥離させた。
【００８３】
＜湿紙剥離性＞
上記試験において、湿紙サンプル３０を剥離中にフォースゲージに表示される最大荷重値（Ｎ）を読み取り、これを薬剤を使用したときの剥離抵抗値とした。他方、上記（１）〜（４）の操作のうち（２）を省略した（つまり、薬剤を使用しない）こと以外は、同様の試験を行い、湿紙サンプル３０を剥離中にフォースゲージに表示される最大荷重値（Ｎ）を読み取り、これを薬剤を使用しないときの剥離抵抗値とした。そして、下記式に基づき剥離性向上率（％）を算出した。結果を表１に示す。
【００８４】
【数１】
0005042885.tif 000007
【００８５】
＜汚れ付着性＞
上記試験を１枚のセラミック溶射板を用いて４回繰り返して行い（すなわち、上記（１）〜（４）の操作を行い、上記（４）の操作で湿紙サンプル３０を剥がした後のセラミック溶射板３１を用いて、再び上記（１）〜（４）を３回行う）、その後、４回目の上記（４）の操作で湿紙サンプル３０を剥がした後のセラミック溶射板をイメージスキャナーで読み取り、画像解析することにより、該セラミック溶射板上に占める汚れ部分の面積の割合（汚れ面積率）を求め、下記基準で表した。結果を表１に示す。
−：汚れ面積率１％未満
±：汚れ面積率１％以上３％未満
＋：汚れ面積率３％以上６未満％
＋＋：汚れ面積率６％以上１０％未満
＋＋＋：汚れ面積率１０％以上
【００８６】
【表１】
0005042885.tif 000008
【００８７】
表１の結果より、実施例１〜１６で得た本発明の湿紙剥離性改善剤を使用した場合には、比較例１〜２１で得た薬剤を使用した場合に比べて、湿紙のセラミック溶射板からの剥離性が格段に向上することがわかる。特に、実施例１〜９および実施例１３〜１５で得た湿紙剥離性改善剤を使用した場合は、剥離時の汚れ付着性についても、比較例１〜２１で得た薬剤を使用した場合に比べて抑制されることが明らかである。
【図面の簡単な説明】
【００８８】
【図１】抄紙機におけるプレスパートのロール構成の一例を示す概略図である。
【図２】図１におけるプレンロール１１（センターロール）およびプレンロール１２（トップロール）、ならびにその周辺を示す要部拡大図である。
【図３】湿紙剥離性試験で用いた剥離試験機を示す模式図である。
【符号の説明】
【００８９】
１：ピックアップロール、２：サクションロール／第一プレス部、３：溝付ロール／第二プレス部、４：ピックアップフェルト、５：溝付ロール／第一プレス部、６：第一プレスフェルト、７：溝付ロール／第三プレス部、８：第三プレスフェルト、９：溝付ロール／第四プレス部、１０：第四プレスフェルト、１１：プレンロール／第二および第三プレス部、１２：プレンロール／第四プレス部、１３：湿紙、１４：ペーパーロール、１５：ドクターブレード、１６：シャワーパイプ
３０：湿紙サンプル、３１：セラミック溶射板、３２：釣り糸、３３：定置ロール、３４：フォースゲージ
【図１】
0005042885.tif 000011
【図２】
0005042885.tif 000012
【図３】
0005042885.tif 000013